(57)【要約】【課題】紫外域に発光スペクトルの極大値を持つ紫外域発光体を提供すること。【解決手段】賦活剤としてＣｅを含む紫外域発光体の結晶の空間対称性が、下記（式１）の空間群に属することにより、長残光性を持ち紫外域に発光スペクトルの極大値がある発光をする。紫外域発光体の結晶はオルケマナイト型の結晶構造であることが好ましい。また、ＺｎＯの置換量及び／又はＳｒＯの置換量を調整することで、波長２００ｎｍから３５０ｎｍの励起光における発光スペクトルの極大値を３００ｎｍから４００ｎｍの範囲内で調整することができる。本発明の紫外域発光体を用いれば紫外域の光が必要なもの（例えば、紫外域の光が必要な光触媒やフォトクロミック化合物）に対し、励起光遮断後にも紫外域の光を提供し、紫外域の光が必要なものにその機能を発揮させ続けることができる。2008266507.tif 000011【選択図】なし【特許請求の範囲】
【請求項１】
賦活剤としてＣｅ成分を含有する酸化物であって、当該酸化物の結晶の空間群が下記（式１）の空間対称性を有する紫外域発光体。
【数１】
2008266507.tif 000007
【請求項２】
前記結晶は、オケルマナイト型の結晶構造である請求項１に記載の紫外域発光体。
【請求項３】
前記結晶がオケルマナイト型の結晶構造であって、以下の（式２）で表されるものである、請求項１又は２に記載の紫外域発光体。
【化１】
2008266507.tif 000008
【請求項４】
酸化物基準のモル％で
ＣａＯ成分を      ３０〜５０％、及び／又は、
ＭｇＯ成分を      ５〜２２％、及び／又は、
ＳｉＯ２成分を    ３８〜５２％、及び／又は、
ＣｅＯ２成分を    ０．０２％〜１％
を含有する請求項１から３のいずれかに記載の紫外域発光体。
【請求項５】
酸化物基準のモル％で、ＳｒＯ成分を０〜５％含有する請求項４に記載の紫外域発光体。
【請求項６】
前記結晶がオケルマナイト型の結晶構造であって、以下の（式３）で表されるものである、請求項１から４のいずれかに記載の紫外域発光体。
【化２】
2008266507.tif 000009
【請求項７】
酸化物基準のモル％で、ＺｎＯ成分を０〜１０％含有する請求項４に記載の紫外域発光体。
【請求項８】
前記結晶がオケルマナイト型の結晶構造であって、以下の（式４）で表されるものである、請求項１から４いずれかに記載の紫外域発光体。
【化３】
2008266507.tif 000010
【請求項９】
波長２００〜３５０ｎｍの励起光で、発光スペクトルの極大値が３００ｎｍ以上４００ｎｍ以下の発光波長が得られる請求項１から８のいずれかに記載の紫外域発光体。
【請求項１０】
請求項１から９の紫外域発光体を用いた紫外域発光蓄光性材料。
【請求項１１】
励起光遮断１分後の発光強度が、遮断直後の０．００１％以上で残光する請求項１から１０に記載の紫外域発光蓄光性材料。
【請求項１２】
請求項５に記載の紫外域発光体を用い、ＳｒＯの置換量を調整することで、波長２００〜３５０ｎｍの励起光における発光スペクトルの極大値を３００ｎｍ以上４００ｎｍ以下の範囲内で調整する、紫外域発光波長の制御方法。
【請求項１３】
請求項７に記載の紫外域発光体を用い、ＺｎＯの置換量を調整することで、波長２００〜３５０ｎｍの励起光における発光スペクトルの極大値を３００ｎｍ以上４００ｎｍ以下の範囲内で調整する、紫外域発光波長の制御方法。
【発明の詳細な説明】
【技術分野】
【０００１】
本発明は、蓄光材として利用可能な紫外域発光体に関する。
【背景技術】
【０００２】
発光の中には、分子・イオンが紫外光・可視光を吸収して励起され、後に中間励起状態を経て、そこから励起光より長波長の光を放出する蛍光が知られている。例えばユーロピウム賦活アルミン酸バリウムマグネシウム青色蛍光体、セリウム・テルビウム賦活燐酸ランタン緑色蛍光体が知られている。
【０００３】
また、蛍光体のうち室温で数時間に及ぶような長残光性を持つ発光体を蓄光性発光体といい、例えばＺｎＳ：Ｃｕが代表的な硫化物系蓄光性発光体として知られている。しかしながら残光時間が短い等の問題点があり、夜光時計や屋内の夜間表示等の非常に限られた用途にのみ利用されていた。
【０００４】
このため特許文献１では残光輝度が高く、残光時間も長い蓄光性発光体Ｓｒ１−ｘＡｌ２Ｏ４−ｘ：Ｅｕｘ，Ｌｎｙが開示されている。
【特許文献１】特開平８―１２７７７２号公報
【発明の開示】
【発明が解決しようとする課題】
【０００５】
本発明は残光性を持ち紫外域に発光スペクトルの極大値を持つ紫外域発光蓄光性材料である。このため本発明は、紫外域の光が必要なもの（例えば、紫外域の光が必要な光触媒やフォトクロミック化合物）に対し励起光が遮断した後にも紫外域の光を提供し、紫外域の光が必要なものにその機能を発揮させ続けることができる。
【０００６】
特許文献１に記載の蓄光性発光体は賦活剤としてユウロピウムを用いているため発光スペクトルの極大値が可視領域にあり、紫外領域に発光スペクトルの極大値を持つ発光をすることはできない。そのため、紫外域に発光スペクトルの極大値を持つ蓄光性発光体が求められている。
【０００７】
本発明は、蓄光性発光体に賦活剤としてＣｅ（セリウム）成分を含ませることにより紫外域に発光スペクトルの極大値を持つ紫外域発光体を提供することを目的とする。
【課題を解決するための手段】
【０００８】
本発明者らは、賦活剤としてＣｅ（セリウム）成分を含有する、オケルマナイト型の結晶構造をもつ、発光スペクトルの極大値が紫外域にある蓄光性発光体を見出し、本発明を完成するに至った。より具体的には、本発明は以下のようなものを提供する。
【０００９】
（１）  賦活剤としてＣｅ成分を含有する酸化物であって、当該酸化物の結晶の空間群
が下記（式１）の空間対称性を有する紫外域発光体。
【数１】
2008266507.tif 000002
【００１０】
（１）の発明における紫外域発光体によれば、賦活剤としてＣｅ成分を含む紫外域発光体の結晶の空間対称性が（式１）の空間群に属することにより長残光性を持ち紫外域に発光スペクトルの極大値がある発光をすることができる。
【００１１】
（２）  前記結晶は、オケルマナイト型の結晶構造である（１）に記載の紫外域発光体。
【００１２】
（２）の発明における紫外域発光体によれば、賦活剤としてＣｅ成分を含む紫外域発光体の結晶がオケルマナイト型であることにより、長残光性を持ち紫外域に発光スペクトルの極大値がある発光をすることができる。
【００１３】
（３）  前記結晶がオケルマナイト型の結晶構造であって、以下の（式２）で表されるものである、（１）又は（２）に記載の紫外域発光体。
【００１４】
【化１】
2008266507.tif 000003
【００１５】
（式２）中のｘはＣａをＳｒで置換するときの置換率を示すもので、Ｓｒの置換量増加に伴い、層間イオン席が大きくなり、発光ピーク波長を長波長側に調整することができる。
【００１６】
（式２）中のｙはＣａ又はＳｒをＣｅで置換するときの置換率を示すもので、Ｃｅの置換量増加に伴い残光輝度が強くなるので、所望の残光輝度により適宜濃度を選択することができる。
【００１７】
（式２）中のｚはＭｇをＺｎで置換するときの置換率を示すもので、Ｚｎの置換量増加に伴いＣｅの配位環境が小さくなる。このためＣｅの配位多面体の歪が変化し、発光に関係する遷移準位が変わる。その結果、用途に応じ、発光スペクトルの極大値を３００ｎｍ以上４００ｎｍ以下の範囲内で調整することができる。置換率は０以上、０．１以下にあると、発光スペクトルの極大値の波長を近紫外域に調整できるので好ましい。
【００１８】
（３）の発明における紫外域発光体によれば、前記オケルマナイト型の結晶構造が（式２）で表されるとき、長残光性を持ち紫外域に発光スペクトルの極大値を調整することができる。
【００１９】
本明細書中において、「オケルマナイト型」とは、鉱物のオケルマナイト（Ｃａ２ＭｇＳｉ２Ｏ７）のＣａの一部をＣｅ及び／又はＳｒに置き換えたものであり、鉱物のオケルマナイトと空間群が一致する化合物をいう。また、鉱物のオケルマナイトのＭｇに相当する箇所を適宜Ｍｇ１−ｘＺｎｘに置き換えることもできる。
【００２０】
（４）  酸化物基準のモル％で
ＣａＯ成分を      ３０〜５０％、及び／又は、
ＭｇＯ成分を      ５〜２２％、及び／又は、
ＳｉＯ２成分を    ３８〜５２％、及び／又は、
ＣｅＯ２成分を    ０．０２％〜１％
を含有する（１）から（３）のいずれかに記載の紫外域発光体。
【００２１】
（４）の発明における紫外域発光体によれば、上記組成範囲とすることにより長残光性を持ち紫外域に発光スペクトルの極大値がある発光をすることができる。例えば、蛍光Ｘ線分析装置によって組成分析をすることができる。
【００２２】
（５）  酸化物基準のモル％で、ＳｒＯ成分を０〜５％含有する（４）に記載の紫外域発光体。
【００２３】
（５）の発明における紫外域発光体によれば、Ｃａの一部をＳｒで置換することにより発光スペクトルの極大値を長波長側へ調整することができる。
【００２４】
（６）  前記結晶がオケルマナイト型の結晶構造であって、以下の化学式（式３）で表されるものである、請求項１から４のいずれかに記載の紫外域発光体。
【００２５】
【化２】
2008266507.tif 000004
【００２６】
（式３）中のｐはＣａをＣｅで置換するときの置換率を示すものである。
【００２７】
（６）の発明における紫外域発光体によれば、Ｃｅの置換率を変化させることにより、残光輝度を変化させることができる。
【００２８】
（７）  酸化物基準のモル％で、ＺｎＯ成分を０％〜１０％含有する（４）に記載の紫外域発光体。
【００２９】
（７）の発明における紫外域発光体によれば、ＺｎＯ成分を含有することにより、波長２００〜３５０ｎｍの励起光における発光スペクトルの極大値を３００ｎｍ以上４００ｎｍ以下の範囲内で調整することができる。
【００３０】
（８）  前記結晶がオケルマナイト型の結晶構造であって、以下の化学式（式４）で表されるものである、請求項１から４いずれかに記載の紫外域発光体。
【００３１】
【化３】
2008266507.tif 000005
【００３２】
（式４）中のａはＣａをＣｅで置換するときの置換率を示すものである。
【００３３】
（式４）中のｚはＭｇをＺｎで置換するときの置換率を示すものである。
【００３４】
（８）の発明における紫外域発光体によれば、Ｚｎの置換量を調整することで、波長２００〜３５０ｎｍの励起光における発光スペクトルの極大値を３００ｎｍ以上４００ｎｍ以下の範囲内で調整し、Ｃｅの置換量を調整することで残光輝度を調整することができる。
【００３５】
（９）  波長２００〜３５０ｎｍの励起光で、発光スペクトルの極大値が３００ｎｍ以上４００ｎｍ以下の発光波長が得られる（１）から（８）のいずれかに記載の紫外域発光体。
【００３６】
（９）の発明における紫外域発光体によれば、本発明の紫外域発光体は長残光性を持ち発光スペクトルの極大値が３００ｎｍ以上４００ｎｍ以下の発光波長である発光をすることができる。このため、紫外域発光材料として、例えば後述の紫外域発光蓄光性材料として使用することができる。
【００３７】
（１０）  （１）から（９）の紫外域発光体を用いた紫外域発光蓄光性材料。
【００３８】
（１１）  励起光遮断１分後の発光強度が、遮断直後の０．００１％以上で残光する（１）から（１０）記載の紫外域発光蓄光性材料。
【００３９】
（１０）及び（１１）の発明によれば、本発明の紫外域発光体は長残光性を持ち、紫外域に発光スペクトルの極大値がある。このため、紫外域の発光をする蓄光材料として使用することができる。
【００４０】
（１２）  （５）に記載の紫外域発光体を用い、ＳｒＯの置換量を調整することで、波長２００〜３５０ｎｍの励起光における発光スペクトルの極大値を３００ｎｍ以上４００ｎｍ以下の範囲内で長波長側へ調整する、紫外域発光波長の制御方法。
【００４１】
（１２）に記載の制御方法によればＳｒの置換量を調整することで、発光スペクトルの極大値を長波長側へ調整することができる。
【００４２】
（１３）  （７）記載の紫外域発光体を用い、Ｚｎの置換量を調整することで、波長２００〜３５０ｎｍの励起光における発光スペクトルの極大値を３００ｎｍ以上４００ｎｍ以下の範囲内で調整する、紫外域発光波長の制御方法。
【００４３】
（１３）の発明における制御方法によれば、Ｚｎの置換量増加に伴いＣｅの配位環境が小さくなる。このためＣｅの配位多面体の歪が変化し、発光に関係する遷移準位が変わる。その結果、Ｚｎの置換量によって発光波長が制御できる。
【発明の効果】
【００４４】
本発明によれば、賦活剤を含有する結晶の空間群が（式１）の空間対称性を有することにより長残光性を持ち紫外域に発光ピークのある蛍光体を提供することが可能となった。
【発明を実施するための最良の形態】
【００４５】
［紫外域発光体］
本発明の紫外域発光体は、賦活剤としてＣｅ成分を含有し、紫外域発光体の結晶の空間群が（式１）であることを特徴とする。
【００４６】
以下、本発明の紫外域発光体の実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。
【００４７】
なお、本明細書中において「酸化物基準」とは、本発明の紫外域発光体構成成分の原料として使用される酸化物、炭酸塩、硝酸塩等が、溶融時にすべて分解され酸化物へ変化すると仮定した場合に、生成酸化物の総モルを１００モル％とした場合に紫外域発光体中に含有される各成分の含有量を表記した組成である。
【００４８】
賦活剤とは蛍光体の母体結晶に添加される添加剤であって、発光の素になる。本発明では賦活剤としてＣｅ成分が含まれていれば特に限定されないが、化学式が（式２）表される組成物が好適に用いられる。
【００４９】
本発明の紫外域発光体の結晶構造は、賦活剤としてＣｅ成分を含有し、空間群が（式１）の空間対称性を示すならば特に限定されない。賦活剤としてＣｅ成分を含有し、（式１）の空間群に属する結晶として、例えば、オケルマナイト型の結晶等をあげることができる。
【００５０】
なお、鉱物のオケルマナイト（Ｃａ２ＭｇＳｉ２Ｏ７）は、ソロケイ酸塩の中のメリライト族に属し、アルカリ土類ケイ酸塩結晶である。本明細書中において、オケルマナイト型の結晶（式２）とは、オケルマナイトと同じ結晶構造を有する結晶を示すものを指す。
【００５１】
オケルマナイト型結晶の構造は、図１及び図２に示すように、ＭｇＯ４四面体及び２つのＳｉＯ４四面体の各角の酸素を共有することにより、ｃ軸に垂直な層を構成している。ｃ軸に垂直な層は、ｃ軸方向に積層してなる層状ケイ酸塩であり、この層間をＣａイオンが結合している。なお、本発明は、Ｃａを（式２）中の以下の（式５）で表す化学式に置き換えたものであり、Ｍｇを（式２）中のＭｇ１−ｘＺｎｘに置き換えたものである。図１及び図２中の破線は、紙面に向かって下方向に結合していることを表し、実線は、紙面に向かって上方向に結合していることを表す。また、図中黒丸は、酸素を示し、白丸はマグネシウムを示し、二重丸はケイ素を示す。
【００５２】
【化４】
2008266507.tif 000006
【００５３】
本発明の紫外域発光体は、酸化物基準のモル％で
ＣａＯ成分を３０〜５０％、及び／又は、
ＳｒＯ成分を０〜５％、及び／又は、
ＭｇＯ成分を５〜２２％、及び／又は、
ＳｉＯ２成分を３８〜５２％、及び／又は、
ＣｅＯ２成分を０．０２％〜１％、
ＺｎＯ成分を０〜１０％、及び／又は、
を含有する。
【００５４】
ＣａＯ成分は、オケルマナイト型結晶の層間イオンを構成する基本的な成分であり、オケルマナイト型結晶相を析出し易くする。下限は好ましくは３０％以上であり、より好ましくは３５％、最も好ましくは３８％であり、その上限は好ましくは５０％、より好ましくは４５％、最も好ましくは４２％である。この上下限により限定される濃度範囲ではオケルマナイトの単一結晶相となるため、発光輝度の観点からも好ましい。
【００５５】
ＳｒＯ成分は、オケルマナイト型結晶の層間イオンを構成する基本的な成分である。Ｃａに比べ大きなイオン半径を持ち、層間イオン席を大きくするので発光ピーク波長を長波長側に調整することができる。結晶を単一のオケルマナイト結晶相にするためにはその上限が５％であり、所望の発光スペクトルの極大値波長により適宜濃度を選択することが出来る。
【００５６】
ＭｇＯ成分は、オケルマナイト型結晶の層を構成する基本的な成分であり、オケルマナイト型結晶相を析出し易くする。下限は好ましくは５％以上であり、より好ましくは１５％、最も好ましくは１８％であり、その上限は好ましくは２２％、より好ましくは２１％、最も好ましくは２０％である。この上下限により限定される濃度範囲ではオケルマナイトの単一結晶相となるため、発光輝度の観点からも好ましい。
【００５７】
ＳｉＯ２成分は、オケルマナイト型結晶の層を構成する基本的な成分であり、オケルマナイト型結晶相を析出し易くする。下限は好ましくは３８％以上であり、より好ましくは３９％、最も好ましくは４０％であり、その上限は好ましくは５２％、より好ましくは４８％、最も好ましくは４５％である。この上下限により限定される濃度範囲ではオケルマナイトの単一結晶相となるため、発光輝度の観点からも好ましい。
【００５８】
ＣｅＯ２成分は、オケルマナイト型結晶の層間イオンを構成する有用な成分であると同時に、オケルマナイトの一部のＣａをＣｅに置換することにより、発光中心としての機能を有する。０．０２％以上であると残光輝度が有用となり好ましく、Ｃｅイオン濃度とともに、残光輝度は強くなる。従ってＣｅイオン濃度の下限は好ましくは０．０２％、より好ましくは０．０５％、最も好ましくは０．０８％である。また１％を超えると濃度消光が生じ、発光輝度が低下するのでその上限は１％が好ましく、より好ましくは０．５％、最も好ましくは０．２％である。
【００５９】
ＺｎＯ成分は、オケルマナイトの一部のＭｇをＺｎに置換することにより、発光スペクトルの極大値を３００ｎｍ以上４００ｎｍ以下の範囲内で調整することができる。
その置換量の上限は１０％であり、所望の発光ピーク波長により適宜濃度を選択することが出来る。
【００６０】
［紫外域発光体の製造］
この紫外域発光体の製造は、炭酸塩、硝酸塩、酸化物のいずれかの無機原料を秤量した後、粉砕、ボールミル等で十分に混合した後、坩堝に設置して、１１００℃以上の温度にて２時間以上の焼成を経て製造される。所定の結晶構造を得られていない場合は、得られた生成物を粉砕し、もう一度同じ条件で焼成する方法を採用することも可能である。
【００６１】
焼成するとは、混合物質を高温で反応させることにより、別の物質へ変化させることをいう。
【００６２】
焼成温度は１１００℃以上でオケルマナイト結晶相を析出し、焼成温度が高ければ、より反応が進むので好ましいが、１４００℃を超えると部分的に溶融が散見されるようになり、構造上欠陥が生じ始めるので好ましくない。焼成温度の下限は１１００℃、より好ましくは１２００℃、最も好ましくは１３００℃、上限は１４００℃、より好ましくは１３７０℃、最も好ましくは１，３５０℃である。
【００６３】
焼成雰囲気は大気中等の酸化雰囲気のほか還元雰囲気中で行うこともできる。還元雰囲気とは、窒素−水素混合ガス、アンモニアガス等還元作用を有するガスを充填及び／又は流しながら焼成することをいう。
【００６４】
［用途］
本発明は残光性を持ち紫外域に発光スペクトルの極大値を持つ紫外域発光蓄光性材料である。このため本発明は、紫外域の光が必要なもの（例えば、紫外域の光が必要な光触媒やフォトクロミック化合物）に対し励起光が遮断した後にも紫外域の光を提供し、紫外域の光が必要なものにその機能を発揮させ続けることができる。例えば、本発明の紫外域発光蓄光性材料は、例えば光触媒ガラス部材の蓄光材層に使用することができる。
【００６５】
光触媒ガラス部材は、可視光の波長以下の光を透過するガラスに、紫外域の光を発光する蛍光性粉末及び／又は蓄光性粉末（以下、蓄光材料と称する）を混合・分散してなる蛍光ガラスである蓄光材層の少なくとも一面に当該蓄光材層から発光される光により光励起される光触媒性材料を膜付けしたものであることを特徴とする。
【００６６】
本発明は、長残光性を持ち紫外域に発光スペクトルの極大値がある発光をすることができる紫外域発光蓄光性材料である。紫外域の波長を含む光を発することにより、光触媒層の中の光触媒性材料は、その光触媒機能により超親水性や酸化分解活性といった光触媒機能が生じ、優れた抗菌作用及び脱臭作用、汚水等の水処理、環境中窒素酸化物の除去、光半導体作用による電気化学的太陽電池作用、超親水化作用等、種々の触媒機能を発揮する。このため、本発明の紫外域発光蓄光性材料は、光触媒性材料に対する光照射が中断又は停止された暗所等においても、光触媒層は、前記紫外域発光体を含む蓄光材層から発光される光によって光励起されて、超親水性や酸化分解活性といった諸活性を持続し、種々の光触媒機能を発揮することができる。
【００６７】
又、光触媒層は、蓄光材層が発光している間、触媒機能を発揮し続ける。光触媒層に十分な太陽光を受けられる昼間や、発光スペクトル中に紫外線領域を有する蛍光管や水銀管あるいは紫外線放射管（ブラックライトと呼ばれる）を用いて光触媒層の表面に光を照射している場合も蓄光材料の励起、発光は行われるため、光触媒層は、この発光効果により、蓄光材層がない場合と比べて、光触媒機能がより増強される。特に、蓄光材層を蛍光ガラスとすることで、光が蓄光材層の内部まで透過し、内部に分散されている蓄光材料も励起、発光され、光触媒層の光触媒性材料を光励起することになるので、光触媒機能がより一層増強される。
【００６８】
また、本発明の制御方法を用いれば、光触媒層に最も必要な紫外光を提供する蓄光材層を備えた光触媒ガラス部材を作製することができる。
【実施例】
【００６９】
［実施例１］
以下に本発明を具体的な実施例により説明するが、本発明はこれらの実施例によって限定されるものではない。
【００７０】
酸化物基準のモル％でＣａＯを４０％、ＭｇＯを２０％、ＳｉＯ２を４０％、ＣｅＯ２を０．２％となるように原料を秤量し、乳鉢中でよく混合し、混合した粉末を１３００℃で６時間、水素３％窒素９７％の雰囲気下で焼成して粉末結晶状である焼成体を得た。この焼成体の結晶構造をＸ線回析により同定したところ、目的のオケルマナイト型の結晶相以外の回折ピークがあったため、異相を消失させるために、この焼成体を再度粉砕・混合した後、同条件で再度焼成した。得られた焼成体について、再度、Ｘ線回析で結晶構造を同定したところ、目的のＣａ２ＭｇＳｉ２Ｏ７：Ｃｅ３＋の結晶相のみが示された。
【００７１】
得られた焼成体を更に粉砕し、平均粒径１μｍの蓄光材料の粉末とした。なお平均粒子径はコールター社製粒度分布計ＬＳ１００Ｑを用いて体積％で評価した。また得られた蓄光材料のＸ線回析の結果を図３に示した。なお、Ｘ線回析にはフィリップス社製Ｘ線回析計Ｘ‘ｐｅｒｔシステムを使用した。Ｃａ２ＭｇＳｉ２Ｏ７：Ｃｅ３＋の励起スペクトル及び発光スペクトルを図４に、又、これの残光特性曲線を図５に示した。
【００７２】
発光スペクトル測定及び励起スペクトル測定には分光蛍光光度計（日本分光社製ＦＰ−７５０）を用いた。励起スペクトル測定は、分光光度計の出力側の分光波長を３８０ｎｍに固定し、励起波長を走査してプロットした。
【００７３】
残光輝度測定は、励起光として東芝ライテック社のＤ６５規格の蛍光ランプ（ＦＬ２０Ｓ／ＤＥＤＬ−Ｄ６５，定格２０Ｗ）を用い、１昼夜脱光した試料に１０００ルクス、３０分間照射して励起した。輝度測定にはミノルタ社製輝度計ＬＳ−１００を用いた。励起停止１分後から２００分後までを測定した。
【００７４】
図３から図５より、オケルマナイト型の結晶構造を持つ紫外域発光体は、波長２００〜３５０ｎｍの励起光で、発光スペクトルの極大値が３００ｎｍ以上４００ｎｍ以下にある光を発光する蓄光作用を有し、又、高輝度で、残光が３時間と長時間に亘って観察された。
【図面の簡単な説明】
【００７５】
【図１】オケルマナイト型結晶の構造を［００１］方向から見た図である。
【図２】オケルマナイト型結晶の構造を［００１］に垂直な方向から見た図である。
【図３】Ｃａ２ＭｇＳｉ２Ｏ７：Ｃｅ３＋のＸ線解析の結果である。
【図４】Ｃａ２ＭｇＳｉ２Ｏ７：Ｃｅ３＋の励起スペクトル及び発光スペクトルを示す図である。
【図５】Ｃａ２ＭｇＳｉ２Ｏ７：Ｃｅ３＋の残光特性曲線を示す図である。
【図１】
2008266507.tif 000012
【図２】
2008266507.tif 000013
【図３】
2008266507.tif 000014
【図４】
2008266507.tif 000015
【図５】
2008266507.tif 000016